СПОСОБ ПОЛУЧЕНИЯ МОНОХРОМАТА НАТРИЯ

1. Способ получения монохромата натрия путем окислительной прокалки шихты, состоящей из хромитовой руды, кальцинированной соды и наполнителя, последующего выщелачивания полученного спека, фильтрации пульпы и отмывки шлама, отличающийся тем, что в качестве наполнителя шихты используют магнезитовый или магнезитово-шламовый наполнитель.
2
3
2
3
2
3
2
3
2
2
3
2. Способ по п.1, отличающийся тем, что при использовании в качестве наполнителя шихты магнезита готовится шихта с содержанием CrO 14-17%, NaCO - 90-110% от стехиометрического количества, необходимого на реакции с CrO, FeO, SiO и AlO, содержащимися в хромитовой руде.
2
3
2
3
2
3
2
3
2
2
3
3. Способ по п.1, отличающийся тем, что при использовании в качестве наполнителя шихты жженой магнезии готовится шихта с содержанием CrO 17-20%, NaCO - 90-110% от стехиометрического количества, необходимого на реакции с CrO, FeO, SiO и AlO, содержащимися в хромитовой руде.
2
3
2
3
2
3
2
3
2
2
3
4. Способ по п.1, отличающийся тем, что при использовании в качестве наполнителя шихты оборотного шлама, полученного после использования в качестве наполнителя магнезита или жженой магнезии, готовится шихта с содержанием CrO - 16-19%, NaCO - 90-110% от стехиометрического количества, необходимого на реакции с CrO, FeO, SiO и AlO, содержащимися в хромитовой руде.
2
3
2
3
2
3
2
3
2
2
3
5. Способ по п.1, отличающийся тем, что при использовании в качестве наполнителя шихты смеси магнезита и оборотного шлама, полученного после использования в качестве наполнителя магнезита, с соотношением массовым (магнезит):(оборотный шлам) = 1:7 готовится шихта с содержанием CrO - 17-20%, NaCO - 90-110% от стехиометрического количества, необходимого на реакции с CrO, FeO, SiO и AlO, содержащимися в хромитовой руде.
6. Способ по п.1, отличающийся тем, что шихту прокаливают при температуре 1050-1140°С.